(57)【要約】【課題】複数層の膜からなるメンブレンが設けられた高感度で応答性の高い流量センサであって、パーティクルの衝突による傷や破損が起き難く、応力腐食割れによる傷の進展が抑制された流量センサ、およびその製造方法を提供する。【解決手段】基板２１の一方の表面に設けられた複数層の膜２２ａ〜２２ｄからなるメンブレンＭの周りに流量検出部が形成され、当該流量検出部を被測定流体に露出して、その流量を検出する流量センサ２０であって、メンブレンＭの膜厚方向の中心における膜が、プラズマＣＶＤ法により形成された窒化シリコン膜２２ｄであり、前記中心における内部応力が、圧縮内部応力に設定されてなる流量センサ２０とする。【選択図】      図５
2005308698.tif 000002
【特許請求の範囲】
【請求項１】
基板の一方の表面に設けられた複数層の膜からなるメンブレンの周りに流量検出部が形成され、
当該流量検出部を被測定流体に露出して、その流量を検出する流量センサであって、
前記メンブレンの膜厚方向の中心における膜が、プラズマＣＶＤ法により形成された窒化シリコン膜であり、
前記中心における内部応力が、圧縮内部応力に設定されてなることを特徴とする流量センサ。
【請求項２】
前記中心より被測定流体の流路側にある上層膜が、圧縮内部応力に設定されてなることを特徴とする請求項１に記載の流量センサ。
【請求項３】
前記上層膜は、プラズマＣＶＤ法により形成された窒化シリコン膜で形成されていることを特徴とする請求項２記載の流量センサ。
【請求項４】
前記窒化シリコン膜の厚さが、流路側の表面から１．４μｍ以上に設定されてなることを特徴とする請求項３に記載の流量センサ。
【請求項５】
前記中心より被測定流体の流路側にある上層膜の内部応力が、最上層において引張内部応力となるように設定されてなることを特徴とする請求項１に記載の流量センサ。
【請求項６】
前記上層膜は、プラズマＣＶＤ法により形成された窒化シリコン膜で形成されていることを特徴とする請求項５記載の流量センサ。
【請求項７】
前記上層膜は、被測定流体の流路側に向かって連続的に窒化シリコン膜の内部応力が変化するように設定されてなることを特徴とする請求項６に記載の流量センサ。
【請求項８】
前記窒化シリコン（ＳｉＮｘ）膜の窒素組成ｘが、前記中心から被測定流体の流路側に向かって連続的に小さくなっていることを特徴とする請求項７に記載の流量センサ。
【請求項９】
前記中心より被測定流体の流路側にある上層膜において、一部に引張内部応力となる膜を有し、かつ最上層の膜が、圧縮内部応力に設定されてなることを特徴とする請求項１に記載の流量センサ。
【請求項１０】
前記最上層の膜が、プラズマＣＶＤ法により形成された窒化シリコン膜であることを特徴とする請求項９に記載の流量センサ。
【請求項１１】
前記上層膜における平均内部応力が、圧縮内部応力に設定されてなることを特徴とする請求項５乃至１０のいずれか一項に記載の流量センサ。
【請求項１２】
前記窒化シリコン膜の厚さが、流路側の表面から１．４μｍ以上に設定されてなることを特徴とする請求項６乃至８、１０または１１のいずれか一項に記載の流量センサ。
【請求項１３】
前記中心より基板側にある最下層の膜が、引張内部応力に設定されてなることを特徴とする請求項１乃至１２のいずれか一項に記載の流量センサ。
【請求項１４】
前記最下層の膜が、低圧ＣＶＤ法により形成された窒化シリコン膜であることを特徴とする請求項１３に記載の流量センサ。
【請求項１５】
前記メンブレンにおける平均内部応力が、引張内部応力に設定されてなることを特徴とする請求項１乃至１４のいずれか一項に記載の流量センサ。
【請求項１６】
前記被測定流体が、空気であり、
前記流量センサが、車載用の空気流量センサであることを特徴とする請求項１乃至１５のいずれか一項に記載の流量センサ。
【請求項１７】
基板の一方の表面に設けられた、複数層の膜からなるメンブレンを有する流量センサの製造方法であって、
前記メンブレンを構成する複数層の膜の少なくとも一層が、プラズマＣＶＤ法により成膜された窒化シリコン膜であり、
前記成膜時のプラズマ発生のための高周波電力を変化させて、
前記窒化シリコン膜の内部応力を、圧縮内部応力から引張内部応力、もしくは引張内部応力から圧縮内部応力に変化させることを特徴とする流量センサの製造方法。
【請求項１８】
基板の一方の表面に設けられた、複数層の膜からなるメンブレンを有する流量センサの製造方法であって、
前記メンブレンを構成する複数層の膜の少なくとも一層が、プラズマＣＶＤ法により成膜された窒化シリコン膜であり、
成膜後の前記窒化シリコン膜を熱処理することにより、
前記窒化シリコン膜の内部応力を、圧縮内部応力と引張内部応力の間に渡って分布させることを特徴とする流量センサの製造方法。
【発明の詳細な説明】
【技術分野】
【０００１】
本発明は、複数層の膜からなるメンブレンが設けられた流量センサおよびその製造方法に関する。
【背景技術】
【０００２】
発熱抵抗体と測温抵抗体を用いた感熱式の流量センサが、例えば、特開平０６−７４９６２号公報（特許文献１）に開示されている。感熱式の流量センサは、発熱抵抗体を被測定流体中に設置し、被測定流体によって奪われる発熱抵抗体の放熱量を測温抵抗体により検出して、被測定流体の流量を検出する。このような感熱式の流量センサにおいては、基板に薄膜部としてのメンブレンを設け、メンブレンの低熱容量を利用して、メンブレンの周りに発熱抵抗体と測温抵抗体を適宜配置することで、高い応答性を持つ流量センサとすることができる。
【０００３】
上記のようなメンブレンが設けられた流量センサおよびその製造方法が、例えば、特開平１１−２７１１２３号公報（特許文献２）や特開２００２−１３１１０６号公報（特許文献３）に開示されている。メンブレンが設けられた流量センサは、高い応答性が得られる反面、高湿環境下においてメンブレンを構成する薄膜部の膜の膨潤および応力腐食割れといった問題が起きる。これに対して、特許文献２に開示された流量センサは、メンブレンを複数層の膜で構成し、最外層の膜を耐湿性の高い窒化シリコン（ＳｉＮｘ）膜にして、内側に配置される酸化シリコン（ＳｉＯ２）膜の膨潤を抑制する構造としている。また、特許文献３に開示された流量センサは、高湿環境下における応力腐食割れを防止するため、空気と接する最外層の膜を防水性の圧縮応力膜とし、水分の透過を防ぐことで応力腐食割れを防止する構造としている。
【特許文献１】特開平０６−７４９６２公報
【特許文献２】特開平１１−２７１１２３号公報
【特許文献３】特開２００２−１３１１０６号公報
【発明の開示】
【発明が解決しようとする課題】
【０００４】
内燃機関の空燃比制御に用いられる流量センサにおいては、上記の高湿環境下におけるメンブレンの膨潤や応力腐食割れ以外にも、エアフィルタを通過してエアダクト内を砂等のパーティクルが飛来し、メンブレンに衝突してメンブレンを破損するといった問題が発生する。
【０００５】
図１１（ａ）〜（ｃ）は、上記の問題点を説明する図である。
【０００６】
図１１（ａ）は、流量センサ９０の構造とパーティクルを模式的に示した断面図である。図１１（ａ）に示す流量センサ９０は、基板９１の裏面側がエッチングされて、基板９１の表面に膜９２ａ，９２ｂからなるメンブレンＭが設けられた流量センサである。メンブレンＭの周りには、発熱抵抗体９３と測温抵抗体９４からなる流量検出部が形成されており、当該流量検出部を被測定流体である空気流に露出して、その流量を検出する。メンブレンＭの厚さは、熱絶縁性を良くして感度を向上し低熱容量として応答性を良くするために薄いほうが好ましく、一般的には数μｍに設定される。これに対して、パーティクルのサイズは、大きいもので数１００μｍにもなり、数１０ｍ／ｓの速度で飛来する。
【０００７】
図１１（ｂ）は、パーティクル衝突の際に、メンブレンＭが変形する様子を模式的に示した断面図である。パーティクルが衝突すると、メンブレンＭの中央部は、弾性変形して衝突エネルギーを吸収するため、傷や破損が起き難い。一方、メンブレン周縁部では、パーティクルの衝突によって表面に多数の傷が発生する。特に、メンブレン端Ｍｔにおいては、パーティクル衝突による変形応力の集中があり、図に示した破損Ｂが起き易い。
【０００８】
図１１（ｃ）は、パーティクル衝突によって発生する傷の衝突痕密度を調べた結果である。パーティクルによる衝突痕は、メンブレン端Ｍｔから内側の数１０μｍの範囲まで分布している。メンブレン端Ｍｔに傷が導入されると、高湿環境下において応力腐食割れにより傷が進展する。また、パーティクルの衝突や空気流の圧力によって、傷の先端ではさらに応力が集中する。このため、メンブレン端Ｍｔの強度が次第に低下し、やがて、図１１（ｂ）に示したような破損Ｂに到ってしまう。
【０００９】
そこで本発明は、複数層の膜からなるメンブレンが設けられた高感度で応答性の高い流量センサであって、パーティクルの衝突による傷や破損が起き難く、応力腐食割れによる傷の進展が抑制された流量センサ、およびその製造方法を提供することを目的としている。
【課題を解決するための手段】
【００１０】
請求項１に記載の発明は、基板の一方の表面に設けられた複数層の膜からなるメンブレンの周りに流量検出部が形成され、当該流量検出部を被測定流体に露出して、その流量を検出する流量センサであって、前記メンブレンの膜厚方向の中心における膜が、プラズマＣＶＤ法により形成された窒化シリコン膜であり、前記中心における内部応力が、圧縮内部応力に設定されてなることを特徴としている。
【００１１】
窒化シリコン膜は、酸化シリコン膜と較べて、硬度が高く、非吸湿性に優れ防水性の高い膜である。窒化シリコン膜は、低圧ＣＶＤ法やプラズマＣＶＤ法により形成することができるが、プラズマＣＶＤ法により形成する窒化シリコン膜は、形成条件を適宜設定することで、その内部応力を圧縮内部応力にも引張内部応力にもすることができる。また、低圧ＣＶＤ法による窒化シリコン膜は、大きな引張内部応力を持ち、０．４μｍ以上にすると自己破壊するが、プラズマＣＶＤ法による窒化シリコン膜は、自己破壊することなく厚く形成することができる。
【００１２】
一方、パーティクルがメンブレンに衝突しメンブレンが基板側に変形する場合には、上記の内部応力の他に、メンブレンの変形による変形応力が発生する。この変形応力は中立軸で零となり、具体的にはメンブレンの膜厚方向の半分（中心）の位置がほぼ中立軸となる。また、中心より被測定流体の流路側にある上層膜で引張変形応力となり、中心より基板側にある下層膜で圧縮変形応力となる。この変形応力の応力値は、メンブレン変形量に依存するが、数１０ＭＰａから数ＧＰａで、一般的に上記した内部応力に較べて大きな値となる。
【００１３】
本発明の流量センサは、プラズマＣＶＤ法による窒化シリコン膜を、メンブレンの膜厚方向の中心における膜として用い、前記中心における内部応力を、圧縮内部応力に設定している。これにより、パーティクルが衝突して変形応力が加わっても、メンブレン膜厚方向の中心に配置されている窒化シリコン膜が圧縮内部応力で設定されていることから、中心直下の部分（膜厚方向の中心に配置されているＰ-ＳｉＮ膜における中心よりも基板側の部分）では、圧縮応力を確保している。そのため、パーティクルが衝突するような環境下においても、発生した傷からなどから生じる応力腐食割れに対し、最悪でも膜厚方向の中心で、傷の進展を止めることができる。従って、当該流量センサを、メンブレンが設けられた高感度で応答性の高い流量センサであって、パーティクル衝突による傷の応力腐食割れによる進展が抑制され、破損が起き難い流量センサとすることができる。
【００１４】
請求項２に記載の発明は、前記中心より被測定流体の流路側にある上層膜が、圧縮内部応力に設定されてなることを特徴としている。
【００１５】
これによれば、メンブレンの膜厚方向における中心だけでなく、被測定流体の流路側にある上層膜の全体を圧縮内部応力に設定することで、パーティクル等によって変形していないときにも、高湿環境下での応力腐食割れによる傷の進展抑制効果をより高めることができる。
【００１６】
請求項３に記載の発明は、上層膜全てがプラズマＣＶＤ法により形成された窒化シリコン膜で形成することで、硬度が高く、非吸湿性に優れ防水性の高い膜であるため、パーティクル衝突による傷の発生や上層膜の下にある酸化シリコン膜が吸湿して膨潤したり、ポリシリコン（Ｐｏｌｙ−Ｓｉ）等からなる抵抗体の特性が吸湿により変動したりすることを効果的に防止できる。
【００１７】
請求項４に記載の発明は、前記上層膜の厚さが、１．４μｍ以上に設定されてなることを特徴としている。最表面からの厚さを１.4μｍ以上にすることで、パーティクルが衝突しても、上層膜からの水分の浸入を防止することができる。
【００１８】
請求項５に記載の発明は、前記中心より被測定流体の流路側にある最上層の膜が、引張内部応力に設定されてなることを特徴としている。
【００１９】
当該流量センサにおいては、前記中心にある圧縮内部応力に設定されたプラズマＣＶＤ法による窒化シリコン膜によって、高湿環境下での応力腐食割れによる傷の進展を止めることができる。また、最上層の膜を引張内部応力に設定することで、窒化シリコンを厚く形成した場合にメンブレンの坐屈を効果的に抑制することができる。
【００２０】
請求項６に記載の発明は、請求項３に記載の発明と同様に、上層膜全てがプラズマＣＶＤ法により形成された窒化シリコン膜で形成することで、硬度が高く、非吸湿性に優れ防水性の高い膜であるため、パーティクル衝突による傷の発生や上層膜の下にある酸化シリコン膜が吸湿して膨潤したり、ポリシリコン（Ｐｏｌｙ−Ｓｉ）等からなる抵抗体の特性が吸湿により変動したりすることを効果的に防止できる。
【００２１】
請求項７に記載の発明は、前記中心より被測定流体の流路側にある上層膜の内部応力が、前記中心における圧縮内部応力から、前記被測定流体の流路側の最上層において引張内部応力となるように、被測定流体の流路側である上層に向かって連続的に変化するように設定されてなることを特徴としている。
【００２２】
当該流量センサにおいては、前記中心にある圧縮内部応力に設定されたプラズマＣＶＤ法による窒化シリコン膜によって、高湿環境下での応力腐食割れによる傷の進展を止めることができる。また、被測定流体の流路側の最上層においては、内部応力が引張内部応力となるよう設定されている。これによって、メンブレンの坐屈に対して効果的に抑制することができる。尚、上層膜の内部応力は、中心における圧縮内部応力から被測定流体の流路側に向かって連続的に変化するように設定されているため、上層膜における膜間の内部応力差で生じる膜剥がれを防止することができる。
【００２３】
請求項８に記載の発明は、前記上層膜が、プラズマＣＶＤ法により形成された窒化シリコン膜であり、当該窒化シリコン（ＳｉＮｘ）の窒素組成ｘが、前記中心から被測定流体の流路側に向かって小さくなっていることを特徴としている。
【００２４】
プラズマＣＶＤ法により形成される窒化シリコン膜は、当該窒化シリコン（ＳｉＮｘ）の窒素組成ｘによって、その内部応力が変化する。一般的には、窒素組成ｘが小さくなるに従って、その内部応力が圧縮内部応力から引張内部応力に変化する。従って、このように窒化シリコン（ＳｉＮｘ）の窒素組成ｘが中心から被測定流体の流路側に向かって小さくなっている窒化シリコン膜を上層膜として用いることで、請求項７に記載した、中心における圧縮内部応力から被測定流体の流路側に向かって連続的に引張内部応力に変化する上層膜を実現することができる。このように形成された窒化シリコン膜においては、内部応力差で生じる膜剥がれを防止することができる。
【００２５】
請求項９に記載の発明は、前記上層膜の一部に引張内部応力膜を形成することで、上層膜を厚く形成した場合にメンブレンの坐屈を効果的に抑制することができる。一方、最上層膜を圧縮内部応力に設定されてなることを特徴としている。パーティクル等によって変形していないときにも、高湿環境下での応力腐食割れによる傷の進展抑制効果をより高めることができる。
【００２６】
請求項１０に記載の発明は、請求項３記載と同様に、上層膜全てがプラズマＣＶＤ法により形成された窒化シリコン膜で形成することで、硬度が高く、非吸湿性に優れ防水性の高い膜であるため、パーティクル衝突による傷の発生や上層膜の下にある酸化シリコン膜が吸湿して膨潤したり、ポリシリコン（Ｐｏｌｙ−Ｓｉ）等からなる抵抗体の特性が吸湿により変動したりすることを効果的に防止できる。
【００２７】
請求項１１に記載のように、前記上層膜における平均内部応力は、圧縮内部応力に設定されてなることが好ましい。これによれば、上記膜剥がれをより効果的に高めることができる。
【００２８】
請求項１２に記載の発明は、前記上層膜の厚さが、１．４μｍ以上に設定されてなることを特徴としている。これによれば、請求項３に記載の発明と同様にして、パーティクル衝突による上層膜での貫通孔形成が抑制でき、上層膜からの水分の浸入を防止することができる流量センサとすることができる。
【００２９】
請求項１３に記載の発明は、前記中心より基板側にある最下層の膜が、引張内部応力に設定されてなることを特徴としている。
【００３０】
当該流量センサにおいては、前記中心にある圧縮内部応力に設定されたプラズマＣＶＤ法による窒化シリコン膜によって、高湿環境下での応力腐食割れによる傷の進展を止めることができる。また、パーティクル衝突による影響を受け難い最下層の膜を引張内部応力にすることで、メンブレンの坐屈を抑制することができる。このように、当該流量センサにおいては、メンブレンの膜厚方向における内部応力の分布を適宜設定することで、メンブレンの坐屈抑制とパーティクル衝突による傷や破損の抑制を、好適に両立させることができる。
【００３１】
請求項１４に記載のように、前記最下層の膜は、低圧ＣＶＤ法により形成された窒化シリコン膜とすることができる。
【００３２】
低圧ＣＶＤ法により形成された窒化シリコン膜は、一般的に引張内部応力を持つ膜となるが、プラズマＣＶＤ法による窒化シリコン膜と較べて、緻密な膜にすることができる。この低圧ＣＶＤ法により形成された窒化シリコン膜を、パーティクル衝突による影響を受け難い最下層の膜とすることで、メンブレンの坐屈を抑制すると共に、高い防水性を確保することができる。
【００３３】
請求項１５に記載の発明は、前記メンブレンにおける平均内部応力が、引張内部応力に設定されてなることを特徴としている。これにより、メンブレンの坐屈をより確実に抑制することができる。
【００３４】
請求項１６に記載のように、前述した流量センサは、前記被測定流体が空気であり、車載用の空気流量センサとして用いられる場合に好適である。
【００３５】
内燃機関の空燃比制御に用いられる車載用の空気流量センサでは、エアフィルタを通過してエアダクト内を砂等のパーティクルが飛来するため、メンブレンへのパーティクル衝突が起きる。また、高湿環境下のように、メンブレンの膨潤や応力腐食割れに対して過酷な環境下で使用される。前述した流量センサは、複数層の膜からなるメンブレンが設けられた高感度で応答性の高い流量センサであって、パーティクルの衝突による傷や破損が起き難く、応力腐食割れが抑制された流量センサとなっている。このため、上記のようなメンブレンに対して過酷な環境下で使用される、車載用の空気流量センサに好適である。
【００３６】
請求項１７と１８に記載の発明は、上記流量センサの製造方法に関する発明である。
【００３７】
請求項１７に記載の発明は、基板の一方の表面に設けられた、複数層の膜からなるメンブレンを有する流量センサの製造方法であって、前記メンブレンを構成する複数層の膜の少なくとも一層が、プラズマＣＶＤ法により成膜された窒化シリコン膜であり、前記成膜時のプラズマ発生のための高周波電力を変化させて、前記窒化シリコン膜の内部応力を、圧縮内部応力から引張内部応力、もしくは引張内部応力から圧縮内部応力に変化させることを特徴としている。また、請求項１８に記載の発明は、基板の一方の表面に設けられた、複数層の膜からなるメンブレンを有する流量センサの製造方法であって、前記メンブレンを構成する複数層の膜の少なくとも一層が、プラズマＣＶＤ法により成膜された窒化シリコン膜であり、成膜後の前記窒化シリコン膜を熱処理することにより、前記窒化シリコン膜の内部応力を、圧縮内部応力と引張内部応力の間に渡って分布させることを特徴としている。
【００３８】
これらの製造方法によって得られる流量センサの効果については上記したとおりであり、その説明は省略する。
【発明を実施するための最良の形態】
【００３９】
以下、本発明を実施するための最良の形態を、図に基づいて説明する。
【００４０】
最初に、図１〜３を用いて、感熱式流量センサによる被測定流体の流量測定原理を説明する。
【００４１】
図１は、車載用の空気流量センサ１０の構成を示す模式的な上面図である。図２は、図１に示す流量センサ１０の取付け状態を示した図である。図３（ａ）は、図１におけるＡ−Ａ断面を模式的に示した斜視図であり、図３（ｂ）は、順流時と逆流時の各ヒータにおける放熱量を模式的に示した図である。
【００４２】
図１およびに図３（ａ）示す流量センサ１０は、基板１１の一方の表面に、膜１２からなるメンブレンＭが設けられた感熱式の流量センサである。図１に示すように、メンブレンＭの周りには、一対のヒータＨａ，Ｈｂと一対の温度計Ｋａ，Ｋｂからなる流量検出部（図１の二点鎖線で囲った部分）が形成されている。ヒータＨａ，Ｈｂと温度計Ｋａ，Ｋｂは、白金（Ｐｔ）、ニッケル−クロム合金（ＮｉＣｒ）、タングステン（Ｗ）、チタン（Ｔｉ）、炭化シリコン（ＳｉＣ）、窒化タンタル（ＴａＮ）、ポリシリコン、単結晶シリコン等の膜で形成される。流量センサ１０は、図２に示すように、流量検出部を流量検出装置１００における空気の流路８０に露出して、被測定流体である空気の流量を測定する。
【００４３】
流量センサ１０において、メンブレンＭを構成する膜１２は基板１１に比べて非常に薄く形成されているため、メンブレンＭの熱容量は低く抑えられ、メンブレンＭでは基板１１との熱的な絶縁が確保される。メンブレンＭ上には、空気流の上流側と下流側において、発熱抵抗体からなる一対のヒータＨａ，Ｈｂが形成されている。また、ヒータＨａ，Ｈｂを挟むようにして、空気流の上流側と下流側において、測温抵抗体からなる一対の温度計Ｋａ，Ｋｂが、メンブレンＭの周りの基板１１上に形成されている。
【００４４】
ヒータＨａ，Ｈｂは、温度計Ｋａ，Ｋｂにより測定される環境温度に対して、２００℃高い温度に制御される。ヒータＨａ，Ｈｂは、電流の供給によって発熱する発熱体としての機能に加えて、自身の抵抗温度係数による抵抗の変化に基づいて、自身の温度をも感知する機能を有している。図３（ｂ）示すように、空気流によって上流側のヒータＨａと下流側のヒータＨｂに放熱量の差ΔＷが発生すると、上流側のヒータＨａと上流側温度計Ｋａの温度差、および下流側のヒータＨｂと下流側温度計Ｋｂの温度差に基づき、各ヒータＨａ，Ｈｂに供給される電流量が制御される。この制御電流値を計算処理して、被測定流体である空気の流量と流れの向きを測定する。
【００４５】
次に、流量センサ１０のメンブレンＭにおける応力について説明する。
【００４６】
流量センサ１０のメンブレンＭを構成する図３（ａ）示す膜１２は、成膜後の通常状態において、内部応力が印加された状態にある。このメンブレンＭにパーティクルが衝突すると、膜１２には、前記内部応力に加えてメンブレンＭが変形することによる変形応力が印加される。
【００４７】
図４は、流量センサ１０にパーティクルが衝突した際、メンブレン端Ｍｔに印加される変形応力を、流量センサ１０の断面図に重ねて示した図である。
【００４８】
パーティクルがメンブレンＭに衝突して、メンブレンＭが基板１１側に変形すると、上記の内部応力の他に、図４に太い点線で示した変形応力が発生する。この変形応力は中立軸で零となり、具体的にはメンブレンの膜厚方向の半分（中心）の位置がほぼ中立軸となる。中心より空気の流路側にある上層膜で引張変形応力となり、中心より基板１１側にある下層膜で圧縮変形応力となる。この変形応力の応力値は、メンブレン変形量に依存するが、数１０ＭＰａから数ＧＰａで、一般的に上記した成膜後の通常状態において常に印加されている内部応力に較べて大きな値となる。
【００４９】
図５（ａ）は、本発明の流量センサの一例を示す模式的な断面図である。
【００５０】
図５（ａ）に示す流量センサ２０は、シリコン（Ｓｉ）からなる基板２１の一方の表面に、複数層の膜２２ａ〜２２ｄからなるメンブレンＭが設けられた、車載用の空気流量センサである。メンブレンＭの周りには、図１に示した一対のヒータＨａ，Ｈｂと一対の温度計Ｋａ，Ｋｂからなる流量検出部が形成されており、当該流量検出部を被測定流体である空気に露出して、その流量を検出する。尚、図５（ａ）においては、上記ヒータＨａ，Ｈｂおよび温度計Ｋａ，Ｋｂを、高濃度にドープされたポリシリコン（Ｐｏｌｙ−Ｓｉ）からなる抵抗体２３で代表して示してある。また、図５（ａ）における符号２５は、抵抗体２３に接続するアルミニウム（Ａｌ）電極である。
【００５１】
メンブレンＭを構成する複数層の膜２２ａ〜２２ｄは、基板２１側の最下層にある符号２２ａの膜は、熱反応を用いた低圧ＣＶＤ法により形成された窒化シリコン膜（ＬＰ−ＳｉＮ）で、厚さが０．３μｍである。窒化シリコン膜（ＬＰ−ＳｉＮ）２２ａは、後述するように、メンブレンＭの坐屈防止のため、引張内部応力を確保する膜である。２層目にある符号２２ｂの膜は、プラズマＣＶＤ法により形成された酸化シリコン膜（Ｐ−ＳｉＯ２）で、厚さが０．２μｍである。酸化シリコン膜（Ｐ−ＳｉＯ２）２２ｂは、ポリシリコン（Ｐｏｌｙ−Ｓｉ）からなる抵抗体２３との密着性確保するための膜である。３層目にある符号２２ｃの膜は、ＢＰＳＧ（Boron-doped Phospho-Silicate Glass）膜で、厚さが０．８μｍである。ＢＰＳＧ膜２２ｃは、熱処理によって流動化し、ポリシリコン（Ｐｏｌｙ−Ｓｉ）からなる抵抗体２３の存在による段差を軽減する。空気の流路側の最上層にある符号２２ｄの膜は、プラズマＣＶＤ法により形成された窒化シリコン膜（Ｐ−ＳｉＮ）で、厚さが２．０μｍである。窒化シリコン膜（Ｐ−ＳｉＮ）２２ｄは、防水性を確保すると共に、後述するように、パーティクル衝突による傷の発生防止と応力腐食割れによる傷の進展を抑制するための膜である。以上のメンブレンＭを構成する複数層の膜２２ａ〜２２ｄの全膜厚は、３．３μｍである。尚、図５（ａ）において、基板２１の裏面側にある符号２７の膜は、メンブレンを形成するに必要な膜で窒化シリコン膜である。図６（ａ）〜（ｅ）は、図５（ａ）に示す流量センサ２０の製造方法を示す工程別断面図である。
【００５２】
最初に、図６（ａ）に示すように、シリコン基板２１を準備し、基板２１の両面に、低圧ＣＶＤ法により窒化シリコン膜２２ａ，２６を形成する。その後、窒化シリコン膜２２ａ上に、プラズマＣＶＤ法により酸化シリコン膜２２ｂを形成する。
【００５３】
次に、図６（ｂ）に示すように、基板２１の両面にポリシリコン膜２３，２３ｒを堆積する。次に、主面側のポリシリコン膜２３に、リン（Ｐ）を高濃度でイオン注入し、活性化のための熱処理を行う。次に、ポリシリコン膜２３を図１に示すヒータＨａ，Ｈｂおよび温度計Ｋａ，Ｋｂの形状にパターニングして抵抗体２３とし、表面を熱酸化する。
【００５４】
次に、図６（ｃ）に示すように、ポリシリコン膜２３上にＢＰＳＧ膜２２ｃを堆積し、９００〜１０００℃で熱処理（リフロー）して、平坦化する。その後、エッチングにより抵抗体２３に接続するためのコンタクトホールＥａを形成する。
【００５５】
次に、図６（ｄ）に示すように、アルミニウム膜２５と堆積し、電極形状にパターニングした後、熱処理する。
【００５６】
次に、基板２１の主面側の全面に、プラズマＣＶＤ法により窒化シリコン膜２２ｄを厚く形成する。後で詳述するように、窒化シリコン膜２２ｄの成膜にあたっては、その内部応力を所望の値に設定するために、プラズマ発生のための高周波電力（ＲＦパワー）が適宜制御される。
【００５７】
次に、図６（ｅ）に示すように、窒化シリコン膜２２ｄをエッチングして電極２５に接続するためのコンタクトホールＥｂを形成する。次に、基板２１の裏面側の研削および研磨をおこない、窒化シリコン26及びポリシリコン23ｒを除去した後に、裏面側のみに窒化シリコン膜27を形成する。
【００５８】
次に、基板２１の裏面側にエッチングのためのマスク成膜を行い、所定の形状にパターニングした後、基板２１の裏面側から窒化シリコン膜２２ａに到達するまで、異方性エッチングする。これによって、基板２１の主面側にメンブレンＭが形成される。
【００５９】
また、後の図８（ａ），（ｂ）で詳述するように、必要な場合には、最後に４００〜４５０℃で１０〜２０時間の熱処理を行い、窒化シリコン膜２２ｄの内部応力を適宜設定すると共に、内部応力を安定化させる。尚、この熱処理は、メンブレンＭの形成前に行ってもよい。
【００６０】
以上で、図５（ａ）に示す流量センサ２０が完成する。
【００６１】
図５（ｂ）は、図５（ａ）に示す流量センサ２０における、メンブレンＭを構成する複数層の膜２２ａ〜２２ｄの内部応力分布を示す図である。
【００６２】
最下層の窒化シリコン膜（ＬＰ−ＳｉＮ）２２ａは、一般的に、約１２００ＭＰａの大きな引張内部応力を持っている。酸化シリコン膜（Ｐ−ＳｉＯ２）２２ｂとＢＰＳＧ膜２２ｃのＳｉＯ２系の膜は、一般的に、−１５０ＭＰａ程度の圧縮内部応力を持っている。後述するように、メンブレンＭの坐屈を確実に防止するためには、メンブレンＭ全体の平均内部応力を、５０ＭＰａ程度の弱い引張内部応力に設定することが好ましい。このため、最上層の窒化シリコン膜（Ｐ−ＳｉＮ）２２ｄは、−３０ＭＰａ程度の弱い圧縮内部応力に設定する。
【００６３】
流量センサ２０において、メンブレンＭの膜厚方向の中心より空気の流路側にある上層膜は、プラズマＣＶＤ法により形成された厚さ２．０μｍの窒化シリコン膜（Ｐ−ＳｉＮ）２２ｄからなっている。言い替えれば、最上層にある窒化シリコン膜（Ｐ−ＳｉＮ）２２ｄが、メンブレンＭの全膜厚の１／２以上を占めている。この窒化シリコン膜（Ｐ−ＳｉＮ）２２ｄは、図５（ｂ）に示すように、一定の圧縮内部応力に設定されている。
【００６４】
窒化シリコン膜は、酸化シリコン膜と較べて、硬度が高く、非吸湿性に優れ防水性の高い膜である。窒化シリコン膜は、低圧ＣＶＤ法やプラズマＣＶＤ法により形成することができる。低圧ＣＶＤ法による窒化シリコン膜（ＬＰ−ＳｉＮ）２２ａは、図５（ｂ）に示すように大きな引張内部応力を持ち、０．４μｍ以上にすると自己破壊する。これに対して、プラズマＣＶＤ法による窒化シリコン膜（Ｐ−ＳｉＮ）２２ｄは、後述するように、形成条件を適宜設定することで、その内部応力を圧縮内部応力にも引張内部応力にもすることができる。そのため、応力を過度の引張応力とすることなく適宜設定することで、厚く形成しても自己破壊することがない。
【００６５】
空気流に露出する最上層の膜を、硬度が高く防水性に優れ、圧縮内部応力に設定された窒化シリコン膜（Ｐ−ＳｉＮ）２２ｄとすることで、パーティクルの衝突による傷や破損が起き難く、応力腐食割れによる傷の進展が抑制された流量センサとすることができる。
【００６６】
図７（ａ），（ｂ）は、最上層の膜の材質を変えて、パーティクルの衝突による傷の発生状況を調べた結果である。図７（ａ）は、酸化シリコン膜と窒化シリコン膜のそれぞれの膜について、バーティクル衝突で生じる傷が膜を貫通した密度（貫通孔密度）と膜厚との関係を調べた結果である。図７（ｂ）は、プラズマＣＶＤ法と低圧ＣＶＤ法のそれぞれの窒化シリコン膜について、形成時に発生する膜厚とピンホール密度を調べた結果である。
【００６７】
パーティクルの衝突による傷の発生は膜の硬度に依存すると考えられ、図７（ａ）に示すように、硬度の高い窒化シリコン膜では、硬度の低い酸化シリコン膜に較べて、貫通孔の形成が抑制されている。特に、内燃機関に用いられる空気流量センサにおいては、パーティクルのほとんどが砂（酸化シリコン）である。従って、酸化シリコンよりも硬い膜を最上層に用いることで、パーティクル衝突による傷の発生を抑制することができる。酸化シリコン（ＳｉＯ２）より硬い材質の膜としては、窒化シリコン（ＳｉＮ）以外に、酸化アルミニウム（Ａｌ２Ｏ３）や炭化シリコン（ＳｉＣ）等を利用することができる。特に、汎用の半導体製造プロセスとの整合性を考慮すると、窒化シリコン（ＳｉＮ）が好適である。尚、窒化シリコン（ＳｉＮ）は、酸化シリコン（ＳｉＯ２）に較べて防水性の面でも優れている。
【００６８】
図７（ａ）の結果から、硬度の高い窒化シリコン膜は、厚さを０．７μｍ以上に設定することで、パーティクル衝突による貫通孔の形成を防止することができる。一方、プラズマＣＶＤ法で形成した膜は成膜時に僅かながらピンホールが存在する。図７（ｂ）の結果から、そのピンホール密度は膜厚に依存し、０．７μｍ以上であるとピンホールは存在しなくなることがわかっている。そのピンホールが存在する所に、パーティクルが衝突し傷が入った場合、ダストによる傷で膜を貫通していなくても、ピンホールを通して水分が浸入してしまう。そのため、パーティクルが衝突してもピンホールと一致させない１．４μｍ以上の厚さに窒化シリコン膜を形成することが必要である。図５（ａ），（ｂ）に示す流量センサ２０においては、最上層の窒化シリコン膜（Ｐ−ＳｉＮ）２２ｄの厚さが２．０μｍあるため、パーティクルが衝突しても、ピンホールを通して下地のＢＰＳＧ膜２２ｃに達する傷が入ることはない。従って、ＢＰＳＧ膜２２ｃや酸化シリコン膜（Ｐ−ＳｉＯ２）２２ｂが吸湿して膨潤したり、ポリシリコン（Ｐｏｌｙ−Ｓｉ）からなる抵抗体２３の特性が吸湿により変動したりすることもない。
【００６９】
一方、パーティクルが衝突して最上層の膜に一旦傷が発生してしまうと、高湿環境下において、傷の先端が応力腐食割れによって進展していく。応力腐食割れによる傷の進展は、引張応力が印加されている膜で促進され、圧縮応力が印加されている膜で抑制される。
【００７０】
図５（ｂ）で示したように、流量センサ２０においては、メンブレンＭの中心より空気の流路側にある上層膜は、一定の圧縮内部応力を持つ窒化シリコン膜（Ｐ−ＳｉＮ）２２ｄとなっている。従って、流量センサ２０では高湿環境下における応力腐食割れによる傷の進展が抑制され、パーティクルの衝突による破損が起き難い流量センサとすることができる。
【００７１】
尚、図４で説明したように、パーティクルが衝突すると内部応力の他に変形応力が発生し、この変形応力は、中心より空気の流路側にある上層膜で引張変形応力となり、中心より基板側にある下層膜で圧縮変形応力となる。また、変形応力の応力値は、一般的に内部応力に較べて大きな値となる。従って、応力腐食割れによる傷の進展抑制には、図５（ａ），（ｂ）に示す流量センサ２０のように、メンブレンＭの膜厚方向における中心（変形中心）における内部応力が、圧縮内部応力に設定されていることが重要である。
【００７２】
中心における内部応力を圧縮内部応力に設定することで、パーティクルが衝突して変形応力が加わっても、メンブレン膜厚方向の中心に配置されている窒化シリコン膜が圧縮内部応力で設定されていることから、中心直下の部分（膜厚方向の中心に配置されているＰ-ＳｉＮ膜における中心よりも基板側の部分）では、圧縮応力を確保している。そのため、パーティクルが衝突するような環境下においても、発生した傷からなどから生じる応力腐食割れに対し、必ず膜厚方向の中心で、傷の進展を止めることができる。さらに、メンブレンＭの膜厚方向における中心だけでなく、図５（ｂ）に示すように空気の流路側にある上層膜の全体を圧縮内部応力に設定した流量センサ２０においては、パーティクル衝突が少ない又は無い場合においても、効果的に高湿環境下での応力腐食を防止することができる。このようにして、図５（ａ），（ｂ）に示す流量センサ２０は、メンブレンＭが設けられた高感度で応答性の高い流量センサであって、パーティクルの衝突があっても応力腐食割れを抑制でき、破損が起き難い流量センサとすることができる。
【００７３】
前記したように、プラズマＣＶＤ法による窒化シリコン膜（Ｐ−ＳｉＮ）は、形成条件を適宜設定することで、その内部応力を圧縮内部応力にも引張内部応力にもすることができる。具体的には、次の方法により、所望の内部応力分布を実現することができる。
【００７４】
第１の方法は、プラズマ発生のための高周波電力（ＲＦパワー）を変えて成膜する方法で、大きなＲＦパワーで成膜すると圧縮内部応力膜となり、小さなＲＦパワーで成膜すると引張内部応力膜となる。プラズマＣＶＤ法により形成された窒化シリコン膜（Ｐ−ＳｉＮ）においては、一般的に、大きなＲＦパワーで成膜した圧縮内部応力膜では、窒化シリコン（ＳｉＮｘ）の窒素組成ｘが大きくなり、小さなＲＦパワーで成膜した引張内部応力膜では、窒素組成ｘが小さくなることが知られている。尚、成膜時にＲＦパワーを連続して変えていけば、後述する内部応力が連続的に変化する膜を形成することができる。
【００７５】
第２の方法は、プラズマＣＶＤ法により成膜した窒化シリコン膜（Ｐ−ＳｉＮ）を、比較的低温で熱処理する方法である。
【００７６】
図８（ａ），（ｂ）はその一例で、プラズマＣＶＤ法によってシリコン（Ｓｉ）基板上に窒化シリコン膜（Ｐ−ＳｉＮ）を成膜し、膜厚方向の内部応力分布を調べた結果である。図８（ａ）は、成膜した直後と熱処理後の内部応力分布を調べた結果であり、図８（ｂ）は、熱処理時間と平均内部応力の関係を調べた結果である。
【００７７】
図８（ａ）に示すように、シリコン（Ｓｉ）基板上に形成したプラズマＣＶＤ法による窒化シリコン膜（Ｐ−ＳｉＮ）は、成膜直後には、一定の圧縮内部応力の膜となっているが、熱処理後には、基板側の圧縮内部応力から表面側の引張内部応力まで連続的に変化する膜となる。これは、成膜中に取り込まれた水素等の脱ガスによる密度変化と推察される。また、図８（ｂ）に示すように、熱処理時間を長くすると、より水素等の脱ガス量が多くなるため、平均内部応力は引張側に移行する。
【００７８】
図９（ａ）〜（ｃ）は、上層膜における内部応力が図５（ａ），（ｂ）の流量センサ２０と異なる、別の流量センサの例である。図９（ａ）〜（ｃ）に示す流量センサ３０〜３２は、下層膜の一部となっている中心に配置された窒化シリコン膜及び中心より被測定流体の流路側にある上層膜の内部応力のみが異なっている。
【００７９】
図９（ａ）に示す流量センサ３０の上層膜は、プラズマＣＶＤ法による窒化シリコン膜（Ｐ−ＳｉＮ）２２ｅで、上記したＲＦパワーの大きさを成膜途中で変更することにより、中心において圧縮内部応力、流路側で引張内部応力となるように設定さしたものである。例えば、３．５μｍの窒化シリコン膜（Ｐ−ＳｉＮ）２２ｅを形成する場合（図５（a）において窒化シリコン膜22ｄの膜厚のみを変更のため図示せず）、４００ＷのＲＦパワーで１.５μｍ成膜（−１５０ＭＰａの圧縮内部応力膜）し、続いて３５０ＷのＲＦパワーで２.０μｍ成膜（＋９５ＭＰａの引張内部応力膜）する。得られた窒化シリコン膜（Ｐ−ＳｉＮ）２２ｅの全体としての平均内部応力は、−１０ＭＰａ圧縮応力となる。
【００８０】
図９（ｂ）に示す流量センサ３１の上層膜は、プラズマＣＶＤ法による窒化シリコン膜（Ｐ−ＳｉＮ）２２ｆで、成膜時のＲＦパワーを次第に小さくし、中心における圧縮内部応力から流路側における引張内部応力まで、上層に向かって一定の変化率で連続的に変化するように設定したものである。
【００８１】
図９（ｃ）に示す流量センサ３２の上層膜は、プラズマＣＶＤ法による窒化シリコン膜（Ｐ−ＳｉＮ）２２ｇで、図８（ａ）に示した成膜後の熱処理により、中心における圧縮内部応力から流路側における引張内部応力まで、上層に向かって連続的に変化するように設定したものである。
【００８２】
図９（ｂ），（ｃ）に示す流量センサ３１，３２においては、窒化シリコン膜（Ｐ−ＳｉＮ）２２ｆ，２２ｇの内部応力が中心から流路側に向かって連続的に変化するように設定されているため、膜間の内部応力差で生じる膜剥がれを防止することができる。この膜間での膜剥がれは、一般的に膜厚が厚い、又は内部応力が大きいほど生じやすく、また引張内部応力膜の方が圧縮応力膜よりも剥がれやすいことが知られている。
【００８３】
図９（ａ）〜（ｃ）に示す流量センサ３０〜３２においては、いずれも、メンブレンの膜厚方向における中心（変形中心）が圧縮内部応力に設定されることで、少なくともこの中心において、高湿環境下での応力腐食割れによる傷の進展を止めることができる。窒化シリコン膜（Ｐ−ＳｉＮ）２２ｅ〜２２ｇにおける平均内部応力が、圧縮内部応力に設定されることで厚く形成しても窒化シリコン膜が下地ＢＰＳＧ膜から膜剥がれするのを効果的に防止することができる。
【００８４】
図９（ａ）〜（ｃ）の流量センサ３０〜３２において、膜中心部分は圧縮応力膜を持つＰ−ＳｉＮ膜で形成されているが、流路側にある最上層の膜表面は、いずれも、引張内部応力となるよう設定されている。このように形成することで、上記膜剥がれを防止するとともにメンブレンが坐屈せずにＰ−ＳｉＮ膜を厚く形成することができる。また、メンブレンの坐屈抑制に関しては、中心より基板側にある最下層の窒化シリコン膜（ＬＰ−ＳｉＮ）２２ｂが、坐屈抑制に大きく寄与する。最下層の膜はパーティクル衝突による影響を受け難く、これを大きな引張内部応力有する低圧ＣＶＤ法により形成された窒化シリコン膜（ＬＰ−ＳｉＮ）２２ｂとすることで、メンブレンの坐屈抑制に大きく寄与することができる。
【００８５】
図１０（ａ），（ｂ）は、上層膜における内部応力が上記の流量センサ２０，３０〜３２と異なる、別の流量センサの例である。
【００８６】
図１０（ａ），（ｂ）に示す流量センサ４０，４１も、中心より被測定流体の流路側にある上層膜の内部応力のみが異なっている。図１０（ａ）に示す流量センサ４０の上層膜は、プラズマＣＶＤ法による窒化シリコン膜（Ｐ−ＳｉＮ）２２ｈで、図９（ａ）に示す上層膜のＲＦパワーを形成途中で再び変更して、流路側の最上層を圧縮内部応力となるように設定したものである。図１０（ｂ）に示す流量センサ４１の上層膜は、プラズマＣＶＤ法による窒化シリコン膜（Ｐ−ＳｉＮ）２２ｉで、成膜時のＲＦパワーを図９（ｂ）で示したように次第に小さくした後、再びＲＦパワーを次第に大きくし、流路側の最上層を圧縮内部応力となるように設定したものである。流量センサ４０，４１のように、最上層の膜を圧縮内部応力に設定することで、パーティクル衝突による最初の傷の発生とその進展を抑制することができる。最上層の膜を圧縮内部応力に設定した場合には、パーティクル衝突が無い場合においても、応力腐食割れによる強度劣化を抑制することができる。
【００８７】
以上の流量センサの例で示したように、本発明の流量センサにおいては、メンブレンの膜厚方向の中心における膜を圧縮内部応力に設定されたプラズマＣＶＤ法による窒化シリコン膜とし、メンブレンの膜厚方向における内部応力の分布を適宜設定する。これにより、メンブレンの坐屈抑制とパーティクル衝突による傷や破損の抑制を、好適に両立させることができる。
【００８８】
上記流量センサは、基板の一方の表面に複数層の膜からなるメンブレンが設けられた高感度で応答性の高い流量センサであり、種々の用途に用いることができるが、特に、被測定流体が空気であり、車載用の空気流量センサとして用いられる場合に好適である。
【００８９】
内燃機関の空燃比制御に用いられる車載用の空気流量センサでは、エアフィルタを通過してエアダクト内を砂等のパーティクルが飛来するため、メンブレンへのパーティクル衝突が起きる。また、高湿環境下のように、メンブレンの膨潤や応力腐食割れに対して過酷な環境下で使用される。上記した流量センサは、パーティクルの衝突による傷や破損が起き難く、応力腐食割れが抑制された流量センサとなっている。このため、上記のようなメンブレンに対して過酷な環境下で使用される、車載用の空気量センサに特に適する。
【図面の簡単な説明】
【００９０】
【図１】車載用の空気流量センサの構成を示す模式的な上面図である。
【図２】図１に示す流量センサの取付け状態を示した図である。
【図３】（ａ）は、図１におけるＡ−Ａ断面を模式的に示した斜視図であり、（ｂ）は、順流時と逆流時の各ヒータにおける放熱量を模式的に示した図である。
【図４】パーティクルが衝突した際、メンブレン端に印加される変形応力を、流量センサの断面図に重ねて示した図である。
【図５】（ａ）は、本発明の流量センサの一例を示す模式的な断面図である。（ｂ）は、（ａ）の流量センサにおける、メンブレンＭを構成する複数層の膜の内部応力分布を示す図である。
【図６】（ａ）〜（ｅ）は、図５（ａ）に示す流量センサの製造方法を示す工程別断面図である。
【図７】（ａ）は、最上層の膜の材質を変えて、パーティクルの衝突による傷の発生状況を調べた結果である。（ｂ）は成膜の違いによる膜のピンホール密度の状況を調べた結果である。
【図８】（ａ），（ｂ）は、プラズマＣＶＤ法によってシリコン基板上に窒化シリコン膜を成膜し、その内部応力分布を調べた結果である。
【図９】（ａ）〜（ｃ）は、上層膜における内部応力が異なる、別の流量センサの例である。
【図１０】（ａ），（ｂ）は、上層膜における内部応力が異なる、別の流量センサの例である。
【図１１】（ａ）〜（ｃ）は、従来の流量センサにおける問題点を説明する図である。
【符号の説明】
【００９１】
２０，３０〜３２，４０，４１，９０  流量センサ
２１，９１  基板
Ｍ  メンブレン
２２ａ  窒化シリコン膜（ＬＰ−ＳｉＮ）
２２ｂ  酸化シリコン膜（Ｐ−ＳｉＯ２）
２２ｃ  ＢＰＳＧ膜
２２ｄ〜２２ｉ  窒化シリコン膜（Ｐ−ＳｉＮ）
２３  ポリシリコン（Ｐｏｌｙ−Ｓｉ）からなる抵抗体
【図１】
2005308698.tif 000003
【図２】
2005308698.tif 000004
【図３】
2005308698.tif 000005
【図４】
2005308698.tif 000006
【図５】
2005308698.tif 000007
【図６】
2005308698.tif 000008
【図７】
2005308698.tif 000009
【図８】
2005308698.tif 000010
【図９】
2005308698.tif 000011
【図１０】
2005308698.tif 000012
【図１１】
2005308698.tif 000013